(57)【要約】【課題】使用に際してミシン目以外の部分で裂けるのを防止する。【解決手段】ＣＤ方向に沿うミシン目がＭＤ方向に所定の間隔を空けて複数形成された紙シートにおいて、ミシン目のＭＤ方向間隔に対する紙シートのＣＤ方向長さの比を０．４５〜０．８７とする。【選択図】図２
2007037595.tif 000002
【特許請求の範囲】
【請求項１】
ＣＤ方向に沿うミシン目がＭＤ方向に所定の間隔を空けて複数形成された一層以上からなる紙シートにおいて、
前記ミシン目のＭＤ方向間隔に対する紙シートのＣＤ方向長さの比が０．４５〜０．８７である、ことを特徴とする紙シート。
【請求項２】
ＣＤ方向の乾燥引張強度が２５０〜６５０ｃＮであり、ＣＤ方向の乾燥引張強度に対するＭＤ方向の乾燥引張強度の比が３．３以上である、請求項１記載の紙シート。
【請求項３】
紙シートのＣＤ方向長さが２９０ｍｍ未満である、請求項１または２記載の紙シート。
【請求項４】
前記ミシン目の乾燥引張強度が１００〜５５０ｇｆである、請求項１〜３のいずれか１項に記載の紙シート。
【請求項５】
坪量が１６〜２４ｇ／ｍ2の紙シートをロール状に巻き取ってなる、請求項１〜４のいずれか１項に記載の紙シート。
【発明の詳細な説明】
【技術分野】
【０００１】
本発明は、ＣＤ方向に沿うミシン目がＭＤ方向に所定の間隔を空けて複数形成され、使用に際してミシン目で切り取って使用する紙シートに関するものである。
【背景技術】
【０００２】
キッチン用のロールペーパー等では、ＣＤ方向に沿うミシン目がＭＤ方向に所定の間隔を空けて複数形成され、使用に際してミシン目で切り取って使用する形態が汎用されている。
素材の厚さや坪量は異なるものの、トイレット用のロールペーパーでもほぼ同様の形態が汎用されている。
しかしながら、従来品では、ミシン目以外の部分で裂けてしまうことがあり、改善が望まれている。
【特許文献１】特開２００４−４９２６１号公報
【特許文献２】特開平１１−２４４１８８号公報
【発明の開示】
【発明が解決しようとする課題】
【０００３】
そこで、本発明の主たる課題は、使用に際してミシン目以外の部分で裂けるのを防止することにある。
【課題を解決するための手段】
【０００４】
上記課題を解決した本発明は次記のとおりである。
＜請求項１記載の発明＞
ＣＤ方向に沿うミシン目がＭＤ方向に所定の間隔を空けて複数形成された一層以上からなる紙シートにおいて、
前記ミシン目のＭＤ方向間隔に対する紙シートのＣＤ方向長さの比が０．４５〜０．８７である、ことを特徴とする紙シート。
【０００５】
（作用効果）
従来、ＣＤ方向（ライン流れ方向に対して横断方向、幅方向）に沿うミシン目がＭＤ方向（ライン流れ方向、長手方向）に所定の間隔を空けて複数形成された紙シートでは、ＭＤ方向間隔に対する紙シートのＣＤ方向長さの比が０．８７より大きいものや０．４５未満のものしかなかった。そして、この寸法比が０．８７より大きいものでは、図１（ａ）に示すように、自由端を矢印３で示すようにＭＤ方向に引っ張ると、ＣＤ方向分力４が大きくなり易い。したがって、力がミシン目２以外の部分に集中すると、その部分は容易に裂けてしまう。なお符号１は紙シートを示している。
また、この寸法比が０．４５未満になると、図１（ｂ）に示すようにＣＤ方向分力４は小さくなり、よりＭＤ方向の力が必要になってしまう。
これに対して、本発明のように、ミシン目のＭＤ方向間隔に対する紙シートのＣＤ方向長さの比が０．４５〜０．８７であると、図１（ｃ）に示すようにＣＤ方向分力４が十分に小さく、しかも力がミシン目以外の部分に集中し難いため、ミシン目以外の部分で裂けるのを効果的に抑制できるようになる。
【０００６】
＜請求項２記載の発明＞
ＣＤ方向の乾燥引張強度が２５０〜６５０ｃＮであり、ＣＤ方向の乾燥引張強度に対するＭＤ方向の乾燥引張強度の比が３．３以上である、請求項１記載の紙シート。
【０００７】
（作用効果）
このように、ＭＤ方向の紙力を維持しつつ、ＣＤ方向の紙力のみを低くすることによって、ミシン目以外の部分における裂け防止効果を維持しつつ、ＣＤ方向の紙力低下の分だけシートが柔らかくなり、曲面や凹凸面に対しても密着させ易く、拭き取り性能が向上するようになる。
【０００８】
＜請求項３記載の発明＞
紙シートのＣＤ方向長さが２９０ｍｍ未満である、請求項１または２記載の紙シート。
【０００９】
（作用効果）
従来、例えばキッチン用のロールペーパーでは、ＣＤ方向長さ（幅）が２３０ｍｍ程度のものと３００ｍｍ程度のものに大別されるが、３００ｍｍ程度のものを基準としてミシン目のＭＤ方向間隔を広げても良いが、一回の使用分が無駄に多くなるおそれがある。よって、ミシン目のＭＤ方向間隔を広げるよりは、ＣＤ方向長さを短くした方が好ましい。また、ＣＤ方向長さを短くするとコンパクトになり、搬送、収納等における利便性が向上する。これらの理由から、紙シートのＣＤ方向長さは本項記載の範囲内とするのが好ましい。
【００１０】
＜請求項４記載の発明＞
前記ミシン目の乾燥引張強度が１００〜５５０ｇｆである、請求項１〜３のいずれか１項に記載の紙シート。
【００１１】
（作用効果）
本発明では、敢えて、ミシン目を切り取る際のＣＤ方向分力を小さくする。しかし、これに伴ってミシン目に作用する力も低下するため、ミシン目における引張強度が高すぎるとミシン目における切り取りが困難になるおそれがある。このため、本項記載のように、ミシン目の乾燥引張強度は１００〜５５０ｇｆであるのが好ましい。
【００１２】
＜請求項５記載の発明＞
坪量が１６〜２４ｇ／ｍ2の紙シートをロール状に巻き取ってなる、請求項１〜４のいずれか１項に記載の紙シート。
【００１３】
（作用効果）
本発明は、このようなロール状製品に好適であるが、これに限られるものではない。
【発明の効果】
【００１４】
以上のとおり本発明によれば、ミシン目以外の部分で裂けにくくなる等の利点がもたらされる。
【発明を実施するための最良の形態】
【００１５】
以下、本発明の一実施形態について詳説する。
本発明の紙シート１は、図２に示すように、ＣＤ方向に沿うミシン目２がＭＤ方向に所定の間隔を空けて複数形成されたものであり、このミシン目２のＭＤ方向間隔Ｘに対する紙シートのＣＤ方向長さＹの比が０．４５〜０．８７とされる。この寸法比（Ｙ／Ｘ）は、０．７３〜０．８５であると特に好ましい。この理由は前述のとおりである。
【００１６】
本発明の紙シート１においては、ＣＤ方向の乾燥引張強度が２５０〜６５０ｃＮ、特に３３０〜４００ｃＮ、ＣＤ方向の乾燥引張強度に対するＭＤ方向の乾燥引張強度の比（以下、縦横比ともいう）が３．３以上、特に３．３〜３．９であるのが好ましい。
【００１７】
ＣＤ方向の乾燥引張強度が高すぎると紙シート１が硬くなる（ゴワゴワする）結果、曲面や凹凸面に対して密着させ難くなり、紙シート１を拭き取りに使用した場合に拭き残りが発生し易くなる。ＣＤ方向の乾燥引張強度が低すぎると、紙シート１がＭＤ方向に沿って裂け易くなる結果、ミシン目２に沿って切り取る際にミシン目２の途中等からＭＤ方向や斜め方向に裂け易くなる。
【００１８】
また、ＣＤ方向の乾燥引張強度が上記範囲の場合において、乾燥引張強度の縦横比が高すぎると、ＭＤ方向の乾燥引張強度が強すぎ、ＣＤ方向の乾燥引張強度を低くしたことによる柔軟性の向上を損ねてしまう。反対に、乾燥引張強度の縦横比が低すぎると、全方向における紙力が低下し、ミシン目２以外の部分で裂け易くなるおそれがある。
【００１９】
さらに、上記ＭＤ方向およびＣＤ方向乾燥引張強度を前提とした場合、ミシン目２，２間におけるシートの対角線方向の乾燥引張強度は４５０〜７５０ｃＮ程度であるのが好ましい。対角線方向の紙力がこの範囲内であると、ミシン目２に沿って切り取る際に、切り始め及び切終わりを円滑かつ確実に行うことができる。
【００２０】
このような乾燥引張強度を得るために、少なくともパルプの叩解度（フリーネス）およびジェットワイヤー比の双方を調整するのが好ましい。また併せて原料における配合を変えることができる。ジェットワイヤー比のみで調整しようとすると、ＣＤ方向の紙力低下に応じてＭＤ方向紙力が増加するため、柔軟なシートを得ることは困難になり、またパルプの叩解度のみで調整しようとすると、全体の紙力が低下するため、ミシン目２以外の部分における裂け防止効果に乏しくなる。
【００２１】
また、本発明の紙シート１は、ＣＤ方向に沿うミシン目２がＭＤ方向に所定の間隔を空けて複数形成されたものである。ミシン目２の形状は特に限定されるものではないが、図３に示すように、カット部２ｃ（切込み部）とタイ部２ｔ（切残り部）とが交互に且つ一直線状に形成される汎用形態を用いることができる。この場合、カット部２ｃの長さＬ１は５．０００〜７．２５０ｍｍ程度とし、タイ部２ｔの長さＬ２は０．４〜０．６ｍｍ程度とすることができる。
【００２２】
本発明では、ミシン目２の乾燥引張強度が４６０ｇｆ未満、特に４００ｇｆ未満であるのが好ましい。本発明では、ミシン目２以外の部分のみならずミシン目２に作用するＣＤ方向分力４も低下するため、ミシン目２における引張強度が高すぎるとミシン目２における切り取りが困難になるおそれがある。ミシン目２の乾燥引張強度は、シート１の坪量や、ミシン目２の形状・寸法等によって調整することができる。
【００２３】
なお、本発明における乾燥引張強度は、方向・部位に関係なくＪＩＳ  Ｐ  ８１１３に準じて測定されるものである。ただし、ミシン目２における乾燥引張強度においては、幅を５０ｍｍとしてサンプルのＭＤ方向を引張方向に合わせるとともにチャック（つかみ具）間の中央にミシン目２を位置させて試験を行うようにする。
【００２４】
本発明は、紙シート１の坪量により限定されるものではないが、２層の場合、坪量が２０〜２２ｇ／ｍ2程度の厚手の紙シートに好適である。また、紙シート１をロール状に巻き取ってなるロール状製品、特にキッチンペーパーロールに好適であるが、ロールに限られず、折り畳み形態等を採用することもできる。ロール状製品には、芯を有するものと、芯無しのものとがあるが、いずれも採用することができる。
【００２５】
本発明は、キッチンペーパーに限定されるものではないが、例えば２層で坪量が２０〜２２ｇ／ｍ2程度のキッチンペーパーとする場合、本発明の吸水量測定試験は次のように行う。先ず、１００ｍｍ×１００ｍｍの試験片を作成し、吸水前の重量を測定する。また、深さ２０ｍｍのところまで水で満たしたバットを用意する。試験片を金網に載せた状態でバット内に浸漬し、試験片全体が水に浸った時点で金網を水面から引き上げ、３０秒間放置して余剰水を自然落下させる、その後、試験片の吸水後重量を測定し、吸水前後の重量変化（吸収した水の重さ）を算出し、さらにこれを１ｍ2あたりに換算した値を吸水量とする。吸油量については、水を市販のサラダ油（日清製油株式会社製）に置き換えて行う。
なお、これらの吸水量や吸油量は、坪量や乾燥引張強度等を調整することにより達成することができる。
【００２６】
また、キッチンペーパーとする場合、紙シートのＣＤ方向長さを従来のものよりも短く、例えば２９０ｍｍ未満、特に２００ｍｍ未満とするのが好ましい。ミシン目のＭＤ方向間隔を広げるよりは、ＣＤ方向長さを短くした方が、一回の使用分が無駄に多くなるおそれが少なく、また、製品がコンパクトになり、搬送、収納等における利便性が向上する。
【００２７】
本発明の紙シートは、パルプ繊維を紙料として製造することができる。パルプ繊維は、特に限定されないが、広葉樹パルプを３０〜７０重量％用い、残量を針葉樹パルプとするのが好ましい。また、古紙パルプ繊維のみや古紙パルプ繊維とパルプ繊維の混合を紙料として製造することもでき、乾燥引張強度等は、紙力剤等の薬品添加量により調整することができる。
【００２８】
なお、キッチンペーパー等の製品では複数枚の紙シートを重ねて１枚として使用する形態があるが、このような形態では乾燥引張強度、吸水量等の試験値は複数枚重ねた状態における値を意味するものである。坪量は、ＪＩＳ  Ｐ  ８１２４の規定に準拠して測定する。
【実施例】
【００２９】
以下に、実施例を示して本発明の効果を明らかにする。
表１に示す１層の各種のキッチンペーパーロール、表２及び表３に示す２層の各種のキッチンペーパーロール、ならびに表４に示す３層の各種のキッチンペーパーロールを製造し、ミシン目における切り離し易さ、及び曲面（フライパン内面の周縁部）の拭きやすさを５段階評価（点数の高いものほど良い）した。なお、表中に示される項目以外については全ての例に共通とした。
評価結果は、表１〜４に示されるとおりであり、本発明に係る各実施例は、各比較例と比べ、切り離し易さ及び曲面の拭きやすさの両面で顕著に優れていた。
【００３０】
【表１】
2007037595.tif 000003
【００３１】
【表２】
2007037595.tif 000004
【００３２】
【表３】
2007037595.tif 000005
【００３３】
【表４】
2007037595.tif 000006
【産業上の利用可能性】
【００３４】
本発明は、キッチンペーパー、ペーパータオル、トイレットペーパー等に好適であるが、用途に限定されるものではなく、ミシン目で切り離して使用するものであれば他の用途にも適用できるものである。
【図面の簡単な説明】
【００３５】
【図１】作用を説明するための概略平面図である。
【図２】ロール状製品の斜視図である。
【符号の説明】
【００３６】
１…紙シート、２…ミシン目、Ｒ…ロール。
【図１】
2007037595.tif 000007
【図２】
2007037595.tif 000008
【手続補正書】
【提出日】平成17年8月1日(2005.8.1)
【手続補正１】
【補正対象書類名】明細書
【補正対象項目名】００２１
【補正方法】変更
【補正の内容】
【００２１】
また、本発明の紙シート１は、ＣＤ方向に沿うミシン目２がＭＤ方向に所定の間隔を空けて複数形成されたものである。ミシン目２の形状は特に限定されるものではないが、カット部（切込み部）とタイ部（切残り部）とが交互に且つ一直線状に形成される汎用形態を用いることができる。この場合、カット部の長さは５．０００〜７．２５０ｍｍ程度とし、タイ部の長さは０．４〜０．６ｍｍ程度とすることができる。